(57)【特許請求の範囲】
【請求項１】
カーボン含有スライドプレート耐火物の製造方法において、アルミナ及びアルミナジルコニアと炭素質原料より構成される主原料に対して金属クロムを外掛けで０．５〜８質量％及び金属シリコンを外掛けで１〜８質量％含んでなるスライドプレート用成形体を、大気圧下の熱処理において、全気圧を１ａｔｍに換算して窒素分圧が０．８５ａｔｍ以上の窒素雰囲気中、温度４００〜１４００℃で熱処理することを特徴とするカーボン含有スライドプレート耐火物の製造方法。
【請求項２】
スライドプレート用成形体が、耐火骨材と炭素質原料より構成される主原料に対して外掛けで８質量％以下の量のアルミニウム、マグネシウム、チタンまたはこれらの合金類、炭化珪素、炭化硼素、窒化珪素、窒化硼素を含有する、請求項１記載のカーボン含有スライドプレート耐火物の製造方法。
【請求項３】
金属クロムの粒度が１８０μｍ以下である、請求項１記載のカーボン含有スライドプレート耐火物の製造方法。
【請求項４】
熱処理の時間が３〜３０時間の範囲内である、請求項１ないし３のいずれか１項記載のカーボン含有スライドプレート耐火物の製造方法。
【発明の詳細な説明】
【技術分野】
【０００１】
本発明は、鉄鋼製錬工程における溶鋼の流量制御に用いられるカーボン含有スライドプレート耐火物の製造方法に関するものである。
【背景技術】
【０００２】
鉄鋼の製錬において、溶鋼の流量を制御するためにスライドプレート耐火物が一般的に使われている。内孔を設けたスライドプレート耐火物を２枚または３枚重ね合わせ、拘束し、しかも面圧を付加しているスライドプレート耐火物を摺動させて孔の開度を調節することにより、取鍋やタンデイッシュなどの容器から排出される溶鋼の流量を制御することができる。このような厳しい条件で使われるスライドプレート耐火物は、拘束・面圧付加に耐える機械的強度、受鋼時の急激な熱衝撃に抵抗できる耐スポーリング性および溶鋼の侵食に対する耐食性などをすべて具備しなければならない。
【０００３】
まず、スライドプレート耐火物の耐スポーリング性を確保するためには、スライドプレート耐火物にカーボンを含有させることが一般的である。すなわち、スライドプレート耐火物を構成する耐火材料として，カーボンを含有するものが一般的に使われている。ここで、耐火材料を構成する骨材原料には、例えば、アルミナ、スピネル、マグネシア、ジルコニア等が用いられており、特に、アルミナが用いられている。
【０００４】
しかしながら、骨材原料およびカーボンのみからなる耐火材料は、原料粒子間の結合がカーボンボンドのみで形成されているため、このような耐火材料からなるスライドプレート耐火物の強度が低くなるという問題点がある。この問題に対応するため、金属シリコンの耐火材料への添加が有効であることが知られている。これは、スライドプレート耐火物の熱処理(または焼成)において、その内部でカーボンボンドより結合力の強い炭化シリコンおよび酸化シリコン(シリカ)などのセラミックスボンドが形成されるためである。
【０００５】
例えば、特許文献１には、炭素質原料５〜２０重量％、金属シリコン３〜１０重量％、ジルコニア質原料１〜２０重量％および残部が中性および又は塩基性耐火原料から形成されてなるスライディングノズル用プレート耐火物が開示されている。しかしながら、スライディングノズル用プレート耐火物に配合されている金属シリコンの一部は、プレート耐火物中で炭素質原料と反応して炭化ケイ素を形成するが、金属シリコンと炭化ケイ素は、ともに、プレート耐火物の使用中にシリカへ変化する。シリカの溶鋼に対する耐食性は低いため、添加された金属シリコンに起因して、高マンガン鋼、高酸素鋼やカルシウム処理鋼などの耐火物を溶損しやすい溶損鋼種に対するプレート耐火物の耐食性が大幅に低下してしまうという問題点がある。
【０００６】
この問題に対応するため、金属アルミニウムのスライドプレート耐火物への添加が提案されている。これは、添加された金属アルミニウムが最終的にはアルミナへと変化するが、シリカに比べてアルミナの溶鋼に対する耐食性が顕著に高いためである。しかしながら、金属アルミニウムを添加したスライドプレート耐火物を熱処理する際に、添加した金属アルミニウムとカーボンが反応して炭化アルミニウムを生成するが、炭化アルミニウムは、水和し易い性質をもち、炭化アルミニウムの生成量が多くなると、スライドプレート耐火物は、耐水和性が低下して保管中にスライドプレート耐火物内部に水和が生じ、亀裂が発生し、使用不能となるという欠点がある。
【０００７】
上述のような金属アルミニウムを添加したスライドプレート耐火物における炭化アルミニウムの生成を抑制し、スライドプレート耐火物の耐水和性を向上させるために、種々の提案がなされている。
【０００８】
例えば、特許文献２には、アルミナ質耐火骨材及びカーボン含有原料を炭素含量として１〜１０質量％よりなる耐火性原料に対して外掛けで１〜１５質量％のＡｌ−Ｓｉ合金を含有してなり、１０００℃を超え、１５００℃までの温度範囲で焼成処理されていることを特徴とするアルミナ−カーボン質スライドゲートプレートが開示されている。
【０００９】
また、特許文献３には、耐火性原料、フェノール系レジン、及び球状のアトマイズ粉からなるアルミニウム粉末の配合物を混練、成形した後、５５０〜６５０℃の温度で加熱処理することを特徴とするスライドゲート用プレートの製造方法が開示されている。
【００１０】
さらに、特許文献４には、（Ａ）一種もしくは二種以上の耐火性無機材料から成る耐火物骨材が７３重量％以上、９６重量％以下、（Ｂ）ファイバー状金属アルミニウムが０．１重量％以上、０．５重量％以下、（Ｃ）フレーク状の金属アルミニウム粉末が、１重量％以上、５重量％以下、（Ｄ）炭素質粉末が２重量％以上、１０重量％以下、（Ｅ）金属シリコン粉末が０．１重量％以上、５重量％以下の原料から成る混合物１００重量％に対して、バインダーとして、外配で、熱硬化性樹脂を３重量％以上、１０重量％以下添加し、混練、成型、焼成して得られた焼成耐火物より成ることを特徴とするスライドゲート用プレートが開示されている。
【００１１】
しかしながら、特許文献２〜４に開示されているスライドプレート耐火物は、長時間保管する際、耐水和性が不足すると共にカルシウム処理鋼に対する耐食性も不十分であるという問題点を有する。
【００１２】
この問題に対応するため、例えば、特許文献５には、耐火骨材および炭素質原料からなる耐火材料、およびアルミニウム−クロム系合金を含有してなることを特徴とするスライドプレート耐火物が開示されている。
【００１３】
さらに、特許文献６には、耐火骨材およびカーボン質原料からなる耐火材料、およびアルミニウム−クロム−シリコン系金属添加物を含有してなることを特徴とするスライドプレート耐火物が開示されている。
【００１４】
また、特許文献７には、耐火性無機材料６０〜９７．４質量％、炭素質材料１〜１０質量％、ＡｌまたはＡｌ含有合金０．５〜１２質量％、熱処理中の最高温度における窒化物中の窒素原子１モル当りの標準生成ギブスエネルギーがＡｌＮの標準生成ギブスエネルギーより大きくかつ負である窒化物０．１〜１０質量％及びバインダー１〜８質量％よりなる配合物を混練し、所定の形状に成形した成形体を、Ｎ２を主体とし、Ｏ２濃度が０．１体積％以下、ＣＯ＋ＣＯ２濃度が２０体積％以下の非酸化性雰囲気中で最高温度が８００〜１４００℃の条件で熱処理することを特徴とするスライディングノズル用炭素含有プレート耐火物の製造方法（請求項１）；熱処理中の最高温度における窒化物中の窒素原子１モル当たりの標準生成ギブスエネルギーがＡｌＮの標準生成ギブスエネルギーより大きくかつ負である窒化物がＳｉ３Ｎ４、Ｍｇ３Ｎ２、ＢＮ、ＣｒＮ及びＣｒＮ２からなる群から選択される１種または２種以上である（請求項２）ことが開示されている。
【００１５】
更に、特許文献８には、ジルコニア含有アルミナ−カーボン質のスライドプレートにおいて、粒度が５μｍ以下のジルコニアと粒度が５μｍ以下のアルミナの合計量が５〜２５質量％の範囲内にあり、かつ粒度が５μｍ以下のジルコニアと粒度が５μｍ以下のアルミナの質量比が０．１〜１．０の範囲内にあることを特徴とするジルコニア含有アルミナ−カーボン質スライドプレート耐火物（請求項１）；カーボン含有量は、１〜１０質量％の範囲内である前記ジルコニア含有アルミナ−カーボン質スライドプレート耐火物（請求項２）；シリコン、アルミニウム、マグネシウム、クロムまたはこれらの合金からなる群から選択される１種または２種以上の金属または合金を１０質量％以下の量で含有する前記ジルコニア含有アルミナ−カーボン質スライドプレート耐火物（請求項３）；炭化珪素、炭化硼素、窒化珪素及び窒化硼素からなる群から選択された１種または２種以上のその他添加剤を８質量％以下の量で含有する前記ジルコニア含有アルミナ−カーボン質スライドプレート耐火物（請求項４）が開示されている。
【先行技術文献】
【特許文献】
【００１６】
【特許文献１】特開昭58−99161号公報
【特許文献２】特開2012−192430号公報
【特許文献３】特開2000−94121号公報
【特許文献４】特開平11−199313号公報
【特許文献５】特開2018−114507号公報
【特許文献６】特開2018−144088号公報
【特許文献７】特開2017−190254号公報
【特許文献８】特開2019−136727号公報
【発明の概要】
【発明が解決しようとする課題】
【００１７】
しかしながら、特許文献５〜７に開示されているスライドプレート耐火物では、耐水和性および耐食性は向上するものの、湿度の高い場所で長時間保管される場合にはスライドプレート耐火物の耐水和性が不足し、また、Ｃａ処理鋼を多炉数鋳造する場合には、スライドプレート耐火物の耐食性が不十分である。
また、特許文献８には、金属クロムを含有するジルコニア含有アルミナ−カーボン質スライドプレート耐火物は、例示されておらず、金属クロムを含有するカーボン含有スライドプレート耐火物を特定の窒素分圧を有する窒素雰囲気中で熱処理することにより得られる本発明の作用、効果は何ら開示されていない。
【００１８】
したがって、本発明の目的は、十分な機械的強度および耐スポーリング性を確保すると同時に、より高い耐水和性および耐食性を有するカーボン含有スライドプレート耐火物の製造方法を提供することにある。
【課題を解決するための手段】
【００１９】
本発明者らは、金属クロムを添加したカーボン含有スライドプレート耐火物について種々の検討を行うために、各種原料からなる混合物をプレス成形して得られた成形体を種々の条件で熱処理し、熱処理後スライドプレート耐火物の特性を評価した結果、以下の知見を得た：
【００２０】
例えば、金属クロムを添加したカーボン含有スライドプレート耐火物用の成形体を、大気圧下の熱処理において、全気圧を１ａｔｍに換算して窒素分圧が０.８５ａｔｍ以上の窒素雰囲気中で熱処理すると、金属クロムは雰囲気中の窒素を容易に取り込み、窒素元素を１〜２１質量％含有する炭窒化クロムおよび窒化クロムなど（以下、総じて「窒素含有相」と称する）をその場(in-situ)で生成させることができ、得られるスライドプレート耐火物の溶鋼に対する耐食性と耐水和性を共に顕著に向上することができる。なお、窒素含有相の生成は、電子線マイクロアナライザ（ＥＰＭＡ）分析により確認することができる。
【００２１】
溶鋼に対する耐食性が向上する理由は、窒素含有相がその場生成することによって、スライドプレート耐火物中の気孔の数が少なくなり、気孔径も小さくなり、耐火物組織が緻密になり、また、窒素含有相自体が溶鋼および溶鋼中の液体介在物スラグに溶解し難く、仮に、窒素含有相が微量に溶解したとしても、溶鋼および液体介在物スラグの粘度を大きく高めることができるため、スライドプレート耐火物内部へ溶鋼および溶鋼中の液体介在物スラグが浸透し難いことにある。
【００２２】
スライドプレート耐火物の耐水和性が向上する理由は、以下のように考えられる：まず、金属アルミニウムを添加しない場合には、炭化アルミニウムが生成することがなく、また、窒素含有相は水和しないので、スライドプレート耐火物が水和することがない；また、金属クロムと金属アルミニウムを併用する場合には、熱処理中において、金属アルミニウムは、先に生成している窒素含有相を通じて、絶えずに雰囲気中の窒素を取り込み、窒化アルミニウムへ変化するため、炭化アルミニウムの生成は抑制され、その場生成した窒素含有相は活性が非常に高く、窒素含有相を経由する窒素の雰囲気から金属アルミニウムへの移動が起こり易く、その結果、金属クロムと金属アルミニウムを併用する場合にも、スライドプレート耐火物は水和しない。
【００２３】
一方、金属クロムを添加せず、金属アルミニウムを添加しているスライドプレート用成形体を同じの窒素雰囲気中で熱処理しても、金属アルミニウムは窒化アルミニウムへと変化し難く、また、仮に窒化アルミニウムへと変化したとしても、窒化アルミニウムの生成量は非常に少なく、金属アルミニウムの大部分が水和し易い炭化アルミニウムへ変化する。
【００２４】
本発明者らは、上述のような知見に基き本発明を完成させるに至った。
すなわち、本発明は、カーボン含有スライドプレート耐火物の製造方法において、耐火骨材と炭素質原料より構成される主原料に対して金属クロムを外掛けで０．５〜８質量％含んでなるスライドプレート用成形体を、大気圧下の熱処理において、全気圧を１ａｔｍに換算して窒素分圧が０．８５ａｔｍ以上の窒素雰囲気中で熱処理することを特徴とするカーボン含有スライドプレート耐火物の製造方法を提供することにある。
【００２５】
また、本発明のカーボン含有スライドプレート耐火物の製造方法は、金属クロムの粒度が１８０μｍ以下であり、熱処理の温度が４００〜１４００℃であり、熱処理の時間が３〜３０時間の範囲内であることを特徴とする。
【００２６】
さらに、本発明は、炭窒化クロム及び／または窒化クロムを含有することを特徴とするカーボン含有スライドプレート耐火物を提供することにある。
【発明の効果】
【００２７】
本発明のカーボン含有スライドプレート耐火物の製造方法によれば、十分な機械的強度および耐スポーリング性だけでなく、優れた耐食性および耐水和性を有するカーボン含有スライドプレート耐火物を提供することができるという効果を奏するものである。
【図面の簡単な説明】
【００２８】
【図１】（ａ）は、本発明例２に使用した成形体の電子線マイクロアナライザ（ＥＰＭＡ）分析にて得られた微組織の結果を示し、（ｂ）は、本発明例２で得られた供試体の電子線マイクロアナライザ（ＥＰＭＡ）分析にて得られた微組織の結果を示す。
【発明を実施するための形態】
【００２９】
本発明のカーボン含有スライドプレート耐火物の製造方法は、耐火骨材と炭素質原料より構成される主原料に対して金属クロムを外掛けで０．５〜８質量％含むスライドプレート用成形体を、大気圧下の熱処理において、全気圧を１ａｔｍに換算して窒素分圧が０．８５ａｔｍ以上の窒素雰囲気中で熱処理するところに特徴がある。
【００３０】
金属クロムを含有するスライドプレート用成形体を、大気圧下の熱処理において、全気圧を１ａｔｍに換算して窒素分圧が０．８５ａｔｍ以上の窒素雰囲気中で熱処理することによって、成形体中の金属クロムは、雰囲気中の窒素を容易に取り込み、窒素元素を１〜２１質量％含有する炭窒化クロムおよび窒化クロムなどの窒素含有相をその場生成させ、それによって、得られるスライドプレート耐火物中の気孔数は少なくなり、気孔径も小さくなり、スライドプレート耐火物の組織は緻密化する。また、窒素含有相自体は、溶鋼および溶鋼中の液体介在物スラグに溶解し難く、仮に、微量の窒素含有相が溶解したとしても、溶鋼および液体介在物スラグの粘度を大きく高めることができる。
【００３１】
このようなスライドプレート耐火物の組織緻密化、難溶解性および粘度増大によって、溶鋼および溶鋼中の液体介在物スラグが耐火物の内部へ浸透し難くなり、耐火物の溶鋼に対する耐食性を顕著に向上させることができる。
【００３２】
また、当該窒素含有相は、水と反応しないため、水和を引き起さない。金属アルミニウムを併用する場合にも、熱処理中に、金属アルミニウムは、先に生成している窒素含有相を通じて、絶えずに雰囲気中の窒素を取り込み、窒化アルミニウムへと変化するため、炭化アルミニウムの生成は抑制される。その場生成した窒素含有相は、活性が非常に高く、窒素含有相を経由する窒化アルミニウムの生成が生じ易い。この結果、金属アルミニウムを併用する場合でも、スライドプレート耐火物は水和し難い。
【００３３】
スライドプレート用成形体を大気圧下で熱処理する際の窒素雰囲気は、窒素成分のほか、ＣＯ、ＣＯ２、Ｈ２やＨ２Ｏなどの窒素成分以外の成分を含んでも良いが、窒素雰囲気の窒素分圧は、全気圧を１ａｔｍに換算して０．８５ａｔｍ以上、望ましくは０．９０ａｔｍ以上である。
【００３４】
ここで、大気圧下の熱処理において、全気圧を１ａｔｍに換算して窒素分圧が０．８５ａｔｍ未満であると、スライドプレート用成形体中の金属クロムが、熱処理の際に窒素雰囲気中の窒素と反応しないため、窒素含有相をその場生成することができず、この結果、得られるスライドプレート耐火物の溶鋼に対する耐食性と耐水和性とも不十分となるために好ましくない。
【００３５】
なお、本発明のカーボン含有スライドプレート耐火物の製造方法において、窒素雰囲気での熱処理に供されるスライドプレート用成形体は、耐火骨材およびカーボン原料から構成される主原料に対して、金属クロムを外掛けで０．５〜８質量％、望ましくは外掛けで１〜６質量％含有してなるものである。ここで、金属クロム含有量が外掛けで０．５質量％未満であると、その場生成する窒素含有相の量が少なすぎ、得られるスライドプレート耐火物の溶鋼に対する耐食性と耐水和性とも不十分となるために好ましくない。また、金属クロム含有量が外掛けで８質量％を超えると、その場生成する窒素含有相の量が多くなり過ぎて、熱処理の際にスライドプレート用成形体にキレツが生じる可能性があるために好ましくない。
【００３６】
なお、添加する金属クロムは、粒度が１８０μｍ以下、望ましくは１５０μｍ以下であることが好ましい。金属クロムの粒度が１８０μｍを超えると、粒子サイズが大きくなり過ぎ、窒素含有相の生成速度が遅くなり、また、生成量も少なくなるため、得られるスライドプレート耐火物の溶鋼に対する耐食性と耐水和性とも不十分となることがある。ここで、本明細書に記載する「金属クロムの粒度」は、JIS Z8801-1試験用ふるい−第１部：金属製網ふるいによって篩分けた粒度である。
【００３７】
また、熱処理の温度は、４００〜１４００℃、望ましくは５００〜１２００℃である。熱処理の温度が４００℃未満であると、窒素含有相の生成速度が遅くなり、生成量も少なくなるため、得られるスライドプレート耐火物の溶鋼に対する耐食性と耐水和性とも不十分となることがある。また、熱処理の温度が１４００℃を超えると、窒素含有相の生成反応が速すぎ，熱処理中でスライドプレート耐火物に微細な亀裂が生じ，耐水和性と耐食性が低下することがある。
【００３８】
なお、熱処理時間は、３〜３０時間、望ましくは４〜２５時間の範囲内である。ここで、熱処理時間は、４００〜１４００℃の温度範囲を経過する全部の時間を指す。熱処理時間が３時間未満であると、その場生成する窒素含有相の量が少な過ぎ、得られるスライドプレート耐火物の溶鋼に対する耐食性と耐水和性とも不十分となることがある。また、熱処理時間が３０時間を超えても、熱処理効果が飽和し、経済的にも好ましくない。
【００３９】
なお、スライドプレート用成形体を作製するための混合物に添加する金属クロムの原料としては、金属クロムや、クロム含有合金、例えば、クロムと、アルミニウム、シリコン、マグネシウム、鉄、マンガン、ニッケル、銅などの一種または二種以上からなる合金、クロム化合物、例えば、炭化クロムなどを用いることができる。なお、クロム合金やクロム化合物を用いる場合には、クロム含有量が０．５〜８質量％の範囲となる量で使用する。
【００４０】
また、スライドプレート用成形体を作製するための混合物は、耐火骨材および炭素質原料から構成される主原料からなり、ここで、耐火骨材は、特に限定されるものではなく、例えば、慣用の原料であるアルミナ、マグネシア、ジルコニア、アルミナ−ジルコニア、ジルコニア−ムライト、スピネル、ムライトなどを単独で、もしくは組み合わせを使うことができる。なお、これらの原料は、焼結原料または電融原料として使用することができる。
【００４１】
さらに、主原料を構成する炭素質原料としては、例えば、カーボンブラック、ピッチ、コークス、天然黒鉛、人造黒鉛などの単独で、もしくは組み合わせて使用することができる。
【００４２】
なお、耐火骨材と炭素質原料の割合は、炭素質原料１〜１０質量％、望ましくは２〜８質量％の範囲内である。炭素質原料の割合が１質量％未満であると、得られるスライドプレート耐火物の耐スポーリング性が低下することがある。また、炭素質原料の割合が１０質量％を超えると、窒素含有相のその場生成が阻害されることがある。
【００４３】
また、スライドプレート用成形体には、炭素質原料の酸化防止効果やスライドプレート耐火物の機械的強度などをより向上させるなどの目的で、アルミニウム、シリコン、マグネシウム、チタンなどの金属またはこれらの合金類、炭化珪素や炭化硼素などの炭化物、窒化珪素や窒化硼素などの窒化物を配合することもできる。なお、これらの成分の含有量は耐火骨材および炭素質原料から構成される主原料に対して外掛けで８質量％以下、望ましくは外掛けで６質量％以下とする。これらの成分の含有量が耐火骨材および炭素質原料から構成される主原料に対して外掛けで８質量％を超えると，その場生成する窒素含有相の効果が低下することがある。
【００４４】
さらに、スライドプレート用成形体には、結合剤としてタールやフェノール樹脂などを使用することもできる。これら結合剤の添加量は、特に限定されるものではなく、慣用の添加量、スライドプレート用成形体を構成する上記成分の合計量に対して外掛けで１〜１０質量％、好ましくは２〜８質量％の範囲内で使用することができる。
【００４５】
本発明のカーボン含有スライドプレート耐火物の製造方法に用いられるスライドプレート用成形体は、上記の各原料を所定の配合割合で調整し、混練することにより得られた混合物を、所定の形状に成形し、乾燥することにより得ることができる。
【００４６】
なお、本発明のカーボン含有スライドプレート耐火物の製造方法により得られたスライドプレート耐火物は、プレートの全体に適用することができるが、プレートの一部、例えば、溶鋼と接触する稼働面付近のみにも適用することができる。
【実施例】
【００４７】
実施例１
以下の表１〜６に記載する配合割合にて、スライドプレート用成形体を作製し、表１〜６に記載する熱処理条件にて大気圧下で熱処理を行うことによって種々のカーボン含有スライドプレート耐火物の供試体を得、得られた供試体について、耐水和性評価テストおよび耐食性評価テストを行った。なお、スライドプレート用成形体を作製するに際して、バインダーとして、フェノール樹脂を外掛けで４質量％使用し、成形には、油圧プレス方法を利用した。また、窒素雰囲気の窒素分圧（ａｔｍ）は、全気圧を１ａｔｍに換算した時の窒素分圧を示す。
「耐水和性評価テスト」は、一辺が５０ｍｍの立方体を供試体として用い、オートクレーブ装置を用い、０．５１ＭＰａの加圧条件において１５４℃で供試体を８時間保持し、テスト前後の試料の質量増加率を測定したものである。質量増加率が小さいほど、供試体の水和程度が小さく、耐水和性が高いことを示す；
「耐食性評価テスト」は、幅２５ｍｍ×２５ｍｍ×高さ２５０ｍｍの供試体を用い、高周波炉にてアルゴン雰囲気中で、カルシウム処理鋼（Ｃａ含有量＝４０ｐｐｍ）を溶解し、１５６０℃ で、供試体を５時間浸漬した。テスト後の試料の浸漬部の幅を測定し、テスト前後の試料の幅の変化を溶損量とした。溶損量が小さいほど，耐食性が高いことを示す；
「総合判断」は、耐水和性評価テストと耐食性評価テストから総合的に判断した。耐水和性評価テストと耐食性評価テストいずれもが優れている場合を「◎」、そのいずれかが若干劣る傾向にあるものを「○」、これら両評価テスト結果の一部に劣るものの、許容範囲内にあるものを「△」、これら両評価テストのいずれか、あるいは双方に劣る場合を「×」とした。
得られた結果を表１〜６に併記する。
【００４８】
なお、表１は、本発明例と比較例にかかわる窒素雰囲気の窒素分圧の影響を示すものである。また、表２は、本発明例と比較例にかかわる金属クロム添加量の影響を示すものである。さらに、表３は、本発明例にかかわる金属クロム粒度の影響を示すものである。また、表４は、本発明例にかかわる熱処理の最高温度の影響を示すものである。さらに、表５は、本発明例にかかわる熱処理の時間の影響を示すものである。また、表６は、本発明例にかかわるクロム合金を用いた例を示すものである。なお、クロム合金としては、Ｃｒ含有量が５０質量％のクロム−アルミニウム合金を用いた。
【００４９】
【表１】
0006860805.tif 000002
【００５０】
【表２】
0006860805.tif 000003
【００５１】
【表３】
0006860805.tif 000004
【００５２】
【表４】
0006860805.tif 000005
【００５３】
【表５】
0006860805.tif 000006
【００５４】
【表６】
0006860805.tif 000007
【００５５】
また、本発明例２に使用した成形体並びに得られた供試体について、電子線マイクロアナライザ（ＥＰＭＡ）分析にて得られた微組織の結果を図１（ａ）および（ｂ）に示す。ここで、図１（ａ）は、成形体の微組織を示すものであり、配合された金属クロムは、金属クロムとして存在していることが確認された。また、図１（ｂ）は、得られた供試体の微組織を示すものであり、配合された金属クロムは、Ｃｒ含量８９．８質量％、Ｎ含量１０．２質量％の窒化クロム並びにＣｒ含量８７．９質量％、Ｎ含量６．７質量％、Ｃ含量５．４質量％の炭窒化クロムからなる窒素を８．７質量％含有する窒素含有相が存在することが確認された。また、他の本発明例で得られた供試体についても窒素を１〜２１質量％含有する窒素含有相が存在することが確認された。
更に、クロム−アルミニウム合金を使用した本発明例２７〜３０については、クロム−アルミニウム合金を構成するクロムとアルミニウムのいずれもが窒素及びアルミニウムなどから構成される鉱物相並びに炭窒化クロムおよび窒化クロムなどから構成される窒素含有相に変化しており、当該窒素含有相は１〜２１質量％の窒素を含有することが確認された。
【００５６】
表１〜６に示す結果より明らかなように、比較例に比べて、本発明の方法により得られた供試体は、耐水和性と耐食性とも顕著に高かった。
【００５７】
なお、本発明の方法により得られた供試体は、機械強度と耐スポーリング性とも十分であった。
【００５８】
実施例２
表1の本発明例２で得られたカーボン含有スライドプレート耐火物を取鍋用スライドプレート耐火物として実機カルシウム処理鋼の鋳造に使用した。比較例１で得られたカーボン含有スライドプレート耐火物よりなる取鍋用スライドプレート耐火物の使用寿命が４ｃｈであったのに対し、本発明例２で得られたカーボン含有スライドプレート耐火物よりなる取鍋用スライドプレート耐火物の使用寿命は６ｃｈに達した。
また、本発明例２で得られたカーボン含有スライドプレート耐火物は、湿度が７０％以上と高い場所に約２年間放置されても、スライドプレート耐火物にキレツは生じなかったが、比較例１で得られたカーボン含有スライドプレート耐火物、多数の大きなキレツが発生した。
【産業上の利用可能性】
【００５９】
本発明の方法により得られたカーボン含有スライドプレート耐火物は、十分な機械的強度および耐スポーリング性を確保すると同時に、優れた耐食性および耐水和性を有するものであり、鉄鋼産業界における利用可能性が極めて高い。
【要約】
【課題】本発明の目的は、十分な機械的強度および耐スポーリング性を確保すると同時に、より高い耐水和性および耐食性を有するカーボン含有スライドプレート耐火物の製造方法を提供することにある。
【解決手段】本発明のカーボン含有スライドプレート耐火物の製造方法は、耐火骨材と炭素質原料より構成される主原料に対して金属クロムを外掛けで０．５〜８質量％含んでなるスライドプレート用成形体を、大気圧下の熱処理において、全気圧を１ａｔｍに換算して窒素分圧が０．８５ａｔｍ以上の窒素雰囲気中で熱処理することを特徴とする。
【選択図】図１【図１】
0006860805.tif 000008